ДЕКОРАТИВНЫЕ ГРАНУЛЫ

2000122512
МПК7:
20 О О
ДЕКОРАТИВНЫЕ ГРАНУЛЫ
Предложение относится к области производства изделий с декоративными свойствами, преимущественно строительных, а так же строительных материалов, используемых, как в виде самостоятельных элементов сооружений, так и в виде компонента при производстве и отделке различных конструкций. Так, например, декоративные гранулы могут быть использованы в качестве искусственных газонов снаружи или внутри помещений, на спортивных или игровых площадках, могут быть использованы в качестве отделочного (внутреннего и/или наружного) слоя при изготовлении различных офактуренных изделий, а в сочетании с вяжущими материалами могут быть нанесены на поверхность дороги в качестве разметки или
обозначений. ,
Известно использование песка, преимущественно в виде зерен светлых тонов, с последующим введением пигмента, для приготовления покрытий дорог и тротуаров с декоративными свойствами (см. Э.М.Гольдин, Р.И.Бега, Декоративные покрытия тротуаров и парковых дорожек в городской застройке, М., ГОСИНТИ, 1975г., с.15-16).
Широко известны различные декоративные гранулы, представляющие собой зерна минерального сыпучего материала с нанесенной на их поверхность красящей цементной композицией (см. авторское свидетельство СССР №317634), а также окрашенные в желто-оранжевый или красный цвета (длина волны при спектрометрии 560-660 нм) путем термообработки при 500-900°С зерна песка, содержащего оксиды железа (см. авторское свидетельство СССР №1778089). Известны декоративные гранулы, используемые для офактуривания строительных изделий и представляющие собой зерна минерального материала, с оболочкой, образованной путем их смачивания
клеящим веществом с последующим нанесением красящей композиции, содержащей глину с пигментом, и сушкой и обжигом при 1060-1250°С (см. авторское свидетельство СССР №1331850).
Наиболее близкими из известных являются декоративные гранулы в виде зерен сыпучего минерального материала, например, кварпевого песка с размером зерен 0,11,5 мм, нагретых до температуры 900-1000°С и затем обработанных водным щелочным раствором красящих катионов с последующей сушкой при температуре 500-700°С (см. авторское свидетельство СССР №817013).
Задачей настоящего технического решения является создание декоративных гранул различных цветов окраски, например, белой, бледно-кирпичной, серо-синей, морской волны, темно-коричневой, черно-асфальтовой, серо-зеленой, имеющих высокую долговечность, низкую себестоимость изготовления и достаточно широкую сырьевую базу и позволяющих расширить область их применения.
Достигается это тем, что в декоративных гранулах, имеющих форму зерен сыпучего минерального материала с нанесенным на их поверхность красящим составом, - зерна имеют округлую или сферическую форму диаметром 200 - 400 мкм, приданную им нагревом при температуре 900-1000°С с выдержкой в течении 1,5-2,5 часов, а красящий состав в виде гидрооксида натрия и/или сернокислой меди и/или хлористого кобальта нанесен на поверхность зерен в виде оболочки толщиной до 50 мкм. При этом, в качестве зерен сыпучего минерального материала могут быть использованы зерна средним размером 300 мкм песка речного, карьерного или барханного и/или зерна средним размером 300 мкм измельченного боя литейных стержней или измельченного, предпочтительно гранулированного, ваграночного шлака и/или горелая формовочная земля после рассева на сите. Кроме того, поверхности оболочек, по крайней мере части гранул, могут быть выполнены матовыми, а декоративные гранулы могут представлять собой смесь в заданном соотношении гранул с оболочками различных цветов, предпочтительно, с матовой и/или блестящей поверхностями.
Предложение поясняется чертежом, где:
На фиг.1 представлен разрез декоративной гранулы,
На фиг.2 представлен один из вариантов использования декоративных гранул в изделии с нанесенными на поверхность подложки декоративными гранулами различных цветов.
Декоративные гранулы 1 имеют округлую или сферическую диаметром 200 400 мкм форму зерен 2 сыпучего минерального материала с нанесенным на их поверхность красящим составом в виде оболочки 3, толщиной до 50 мкм. Сферическая форма придана зернам нагревом их при температуре 900-1000°С с выдержкой в течении 1,5-2,5 часов, в результате чего происходит оплавление их выступающих частей. После этого на поверхность зерен нанесен в консистенции кашицы красящий состав в виде гидрооксида натрия и/или сернокислой меди и/или хлористого кобальта, образующий после сущки оболочку 3 белого, бледно-кирпичного, серо-синего, морской волны, темно-коричневого, черно-асфальтового, серо-зеленого цветов. В качестве зерен 2 сыпучего минерального материала могут быть использованы зерна средним размером 300 мкм песка речного, карьерного или барханного и/или зерна средним размером 300 мкм измельченного боя литейных стержней или измельченного, предпочтительно гранулированного, ваграночного шлака и/или горелая формовочная земля после рассева на сите. Поверхности оболочек 3, по крайней мере части гранул, могут быть выполнены матовыми, а декоративные гранулы могут представлять собой смесь в заданном соотношении нанесенных на поверхность подложки 4 гранул с оболочками различных цветов, предпочтительно, с матовой и/или блестящей поверхностями.
Предложенное техническое решение позволяет утилизировать отходы литейных производств, использовать местное сырье и значительно расширить, используя различную комбинацию их цветов, область применения указанных выше декоративных гранул.
}JM